(57)【特許請求の範囲】
【請求項１】
（ａ）微粒子体を含有する防滑性合成樹脂層、（ｂ）基材（１）層、（ｃ）改質アスファルトコンパウンド層、（ｄ）基材（２）層、（ｅ）合成樹脂フィルム層よりなり、（ｄ）基材（２）層および（ｅ）合成樹脂フィルム層がクレープ加工されていることを特徴とする屋根下地材。
【請求項２】
改質アスファルトコンパウンド層が針入度２５ｄｍｍ〜２５０ｄｍｍの範囲であることを特徴とする請求項１に記載の屋根下地材。
【請求項３】
合成樹脂フィルム層が、ポリエチレン層であることを特徴とする請求項１〜２のいずれか１項に記載の屋根下地材。
【発明の詳細な説明】
【０００１】
【発明の属する技術分野】
本発明は、屋根下葺材として有用な屋根下地材に関する。
【０００２】
【従来の技術】
特開平２−１１８１７７公報には、少なくとも片面に１０〜８０％の面積に滑り止め材を塗布した防水性であり透湿性ポリオレフィンよりなる滑り止めを設けた不織シートが開示されている。
特開平３−１４０５５２号公報には、表面ドット加工した不織布にゴムアスファルトを半含浸させるとともに、その裏面にゴムアスファルト層を配設してなることを特徴とする屋根下地材が開示されている。
特開平４−２３９６３２公報には、プラスチックフィルム上に非滑性薄層を形成したことを特徴とするすべり止めシートが開示されている。
特開平４−２５０２５０公報には、基材の上面にアスファルト層、プラスチックフィルム層、非滑性薄層を、また基材の下面にアスファルト層、自己粘着層、剥離層を、それぞれ積層してなる屋根下ぶき材を下地上に固定し、その上に屋根表面仕上げ材を固定することを特徴とする屋根ぶき工法が開示されている。
【０００３】
特開平５−２０２５８０号公報には、熱可塑性樹脂からなり、耐水性２００ｍｍＨ２Ｏ以上、ガーレ式透気度０．０１〜１０，０００秒／１００ｍｌ及び引張強度５ｋｇ／５ｃｍ巾以上であるシートの表面に釘軸回り水密シール性の樹脂層を設けてなる建築用下地材において、さらにそのシートの少なくとも片面に防滑加工を施してなることを特徴とする、建築用下地材が開示されている。
特開平６−２７９７５４号公報には、合成繊維不織布を芯材とし、表面に防滑性を有する塗材を塗布し、裏面に粘着材層を積層した防滑性を有する屋根下地材用の目地防水テープが開示されている。
【０００４】
特開平８−５３９０９号公報には、（ａ）微粒子体を含有する防滑性合成樹脂層、（ｂ）不織布または織布よりなる基材層、（ｃ）アスファルト層、（ｄ）鉱物粉粒層よりなることを特徴とするアスファルトルーフィングフェルト、及び（ａ）微粒子体を含有する防滑性合成樹脂層、（ｂ）不織布または織布よりなる基材層、（ｃ）アスファルト層、（ｅ）自己粘着層、（ｆ）剥離層よりなることを特徴とするアスファルトルーフィングフェルトが開示されている。
【０００５】
特開平１１−６２１２５号公報には、ゴム化アスファルトを主成分とする基材シート層の表面に不繊布から成る表側シート層を、裏面に同じく不繊布から成る裏側シート層を積層させて成り、前記表側シート層と前記裏側シート層の単位質量比と伸び率の比が
単位質量比：表側シート層＞裏側シート層
伸び率比：表側シート層＜裏側シート層
の不等式を満足するものであることを特徴とする、屋根下葺防水シートが開示されている。
【０００６】
【発明が解決しようとする課題】
建築物の勾配屋根の下地防水は、屋根下地材としてアスファルトルーフィング、ゴム系又は、樹脂系のシートなどを敷きつめ、機械的に固定して行っている。さらに、屋根下地材の表面を非滑性にするために非滑性層を設けている場合がある。
【０００７】
本発明は、両表面が非滑性に優れ、耐久性、耐水性、釘穴シール性に優れた屋根下地材の提供を目的とした。
さらに、屋根下地材のアスファルト含有層による接触部への汚れを防止し、適度な柔軟性を有する屋根下地材の提供を目的とした。
【０００８】
【課題を解決するための手段】
本発明は、（ａ）微粒子体を含有する防滑性合成樹脂層、（ｂ）基材（１）層、（ｃ）改質アスファルトコンパウンド層、（ｄ）基材（２）層、（ｅ）合成樹脂フィルム層よりなり、合成樹脂フィルム層がクレープ加工されていることを特徴とする屋根下地材に関する。
さらに、好ましくは本発明は、上記の合成樹脂フィルム層が、ポリエチレン層であることを特徴とする上記の屋根下地材に関する。
【０００９】
好ましくは、本発明は、改質アスファルトコンパウンド層が針入度２５ｄｍｍ〜２５０ｄｍｍであることを特徴とする上記の屋根下地材に関する。
【００１０】
【発明の実施の形態】
本発明の屋根下地材は、（ａ）微粒子体を含有する防滑性合成樹脂層、（ｂ）基材（１）層、（ｃ）改質アスファルトコンパウンド層、（ｄ）基材（２）層、（ｅ）合成樹脂フィルム層よりなり、合成樹脂フィルム層がクレープ加工されていることを特徴とする屋根下地材である。
【００１１】
本発明の屋根下地材は、（ａ）微粒子体を含有する防滑性合成樹脂層、（ｂ）基材（１）層、（ｃ）改質アスファルトコンパウンド層、（ｄ）基材（２）層、（ｅ）合成樹脂フィルム層よりなり、（ｄ）基材（２）層および合成樹脂フィルム層がクレープ加工されていることを特徴とする屋根下地材が好ましい。
【００１２】
本発明の屋根下地材は、（ａ）微粒子体を含有する防滑性合成樹脂層、（ｂ）基材（１）層、（ｃ）改質アスファルトコンパウンド層、（ｄ）基材（２）層、および（ｅ）合成樹脂フィルム層の順に積層されている５層を含む屋根下地材である。
本発明の屋根下地材は、（ａ）微粒子体を含有する防滑性合成樹脂層、（ｂ）基材（１）層、（ｃ）改質アスファルトコンパウンド層、（ｄ）基材（２）層、および（ｅ）合成樹脂フィルム層の順に積層されている５層を含む５層以上の積層体として用いることができる。
【００１３】
本発明の屋根下地材において、合成樹脂フィルム層、好ましくは（ｄ）基材（２）層および合成樹脂フィルム層がクレープ加工されていることにより、防滑性に優れている。
本発明の屋根下地材において、合成樹脂フィルム層、好ましくは（ｄ）基材（２）層および合成樹脂フィルム層がクレープ加工されていることにより、製造時及び施工時に巻き皺が発生するのを防止することができ、さらに施工時にたるみの発生を防止することができる。
本発明の屋根下地材において、基材（２）層及び合成樹脂フィルム層は、これらの二層が直接または他の層を介して積層された後、クレープ加工を行ったものを用いることが出来る。
【００１４】
本発明の屋根下地材において、合成樹脂フィルム層、好ましくは（ｄ）基材（２）層および合成樹脂フィルム層が、好ましくは伸長率５％以上、さらに好ましくは伸長率５〜２５０％、より好ましくは２０〜２２０％、特に好ましくは５０〜２００％のクレープ加工されていることが、防滑性に優れているために好ましく、製造時及び施工時に巻き皺が発生するのを防止することができるために好ましく、さらに施工時にたるみが発生するのを防止することができるために好ましい。
【００１５】
（ａ）微粒子体を含有する防滑性合成樹脂層は、基材（１）層上に例えば貼り合わせ、塗布、吹きつけ、含浸などの方法により塗膜として形成することができる。
防滑性合成樹脂層は、合成樹脂塗料及び微粒子体とを含むものを用いることが出来る。
防滑性合成樹脂層は、合成樹脂塗料１００重量部に対し、微粒子体３〜２５０重量部、さらに５〜２００重量部、特に１０〜１８０重量部を配合したものを使用することが好ましい。
防滑性合成樹脂層は、必要に応じて撥水剤、塗料、顔料、増粘剤などを添加することが好ましい。
防滑性合成樹脂層の量は、どのようなものでも用いることが出来るが、好ましくは２０〜１００ｇ／ｍ２、さらに好ましくは４０〜９５ｇ／ｍ２、特に好ましくは５０〜９０ｇ／ｍ２の範囲である。
【００１６】
微粒子体としては、鉱物質微粉末やプラスチックビーズなどを用いることが出来る。鉱物質微粉末としては、シリカ、硅砂、ゼオライト、マイカ、タルク、クレー、アルミナ、炭酸カルシウムなどを用いることが出来る。プラスチックビーズとしては、ポリエチレン、ポリプロピレンなどのポリオレフィンビーズ、ポリスチレンビーズ、ナイロン６、ナイロン６６などのポリアミドビーズ、フェノール樹脂、メラミン樹脂などの熱硬化性樹脂の粉砕品などのビーズなどを用いることができる。
微粒子体の粒子径は、使用上問題ないものであればどのようなものでもよく、好ましくは０．０５〜１ｍｍ、さらに好ましくは０．０７〜０．９ｍｍ、特に好ましくは０．１〜０．７ｍｍの範囲である。
【００１７】
合成樹脂塗料としては、ポリウレタン、アクリル樹脂、エチレン−酢酸ビニル共重合体、ポリエステル、ポリアミド、ポリブタジエン、スチレン−ブタジエン共重合体などを用いることが出来る。合成樹脂塗料としては耐候性の優れたものを使用することが好ましい。合成樹脂塗料としては柔軟性の優れたものを使用することが好ましい。
特に、前記合成樹脂塗料としては、アクリル酸メチル、アクリル酸エチル、アクリル酸ブチル、メタクリル酸メチル、メタクリル酸エチル、メタクリル酸ブチルなどのアクリル酸エステルおよびメタクリル酸エステルから選択されるモノマーの少なくとも１種の重合体、またはモノマーの少くとも１種とエチレンなどのα−オレフィンやスチレンなどの他のビニル系モノマーとの共重合体が好ましい。
【００１８】
基材（１）層及び基材（２）層は、合成樹脂繊維又は化学繊維よりなる不織布または織布であり、特に合成繊維よりなる不織布が好ましい。合成樹脂としては、特に制限はないが、例えばポリエチレンテレフタレートなどの芳香族系ポリエステルなどのポリエステル、ナイロン６やナイロン６６などのポリアミド、ポリアクリロニトリル、ポリエチレン（エチレン−α−オレフィン共重合体を含む）やポリプロピレンなどのポリオレフィンなどを挙げることができる。これらの繊維は単独または併用して使用することができる。
【００１９】
基材（１）層及び基材（２）層に用いる不織布または織布の目付は、とくに限定するものではないが、一般に３０〜１５０ｇ／ｍ２の範囲が好ましい。
特に、基材（１）層に用いる不織布または織布の目付は、好ましくは３０〜１５０ｇ／ｍ２の範囲、さらに好ましくは４０〜１２０ｇ／ｍ２の範囲、特に好ましくは５０〜１００ｇ／ｍ２の範囲、基材（２）層に用いる不織布または織布の目付は、好ましくは５０〜１００ｇ／ｍ２の範囲、さらに好ましくは４０〜７０ｇ／ｍ２の範囲、特に好ましくは３０〜５０ｇ／ｍ２の範囲が、軽量で作業性に優れるために好ましい。
【００２０】
（ｃ）改質アスファルトコンパウンド層の針入度は、好ましくは２５ｄｍｍ〜２５０ｄｍｍの範囲、さらに好ましくは５０ｄｍｍ〜２００ｄｍｍの範囲、より好ましくは１００ｄｍｍ〜１８０ｄｍｍの範囲、特に好ましくは１３０ｄｍｍ〜１６０ｄｍｍの範囲が柔軟性に優れ、
作業者が屋根下地材の上で作業する場合、作業者の体重が屋根下地材にかかり、屋根下地材と屋根との密着性が向上し、屋根下地材が屋根に対し、防滑性に優れるために好ましい。
【００２１】
（ｃ）改質アスファルトコンパウンド層としては、アスファルト１００重量部に対し、ポリマー１０〜４０重量部、及び無機充填材０〜２０重量部を含む物を用いることが出来る。
改質アスファルトコンパウンド層は、アスファルト、ポリマーと無機充填材とを１２０〜２００℃で１〜５時間加熱混合して調製したものが、下地との接着力、防水・防湿性、伸縮性などに優れているので好ましい。
改質アスファルトコンパウンド層には、以上述べた組成物の他に、プロセスオイル、ワセリン、セレシン、石油樹脂など、一般にゴム配合で用いられる有機配合剤を添加してもよい。
【００２２】
改質アスファルトコンパウンド層のアスファルトとしては、天然アスファルトやアスファルタイトなど天然に産するもの、ストレートアスファルト、ブローンアスファルト、カットバックアスファルト等の石油アスファルト、又はこれらのアスファルトの混合物等が好ましい。
【００２３】
改質アスファルトコンパウンド層のポリマーとしては、天然ゴム、合成ゴム、天然ゴムと合成ゴムとの混合物、ポリエチレン、エチレン酢酸ビニル共重合体、エチレン・アクリル共重合体、ポリプロピレン、ポリブテン−１、ポリ４−メチルペンテン−１、ポリスチレン、アクリロニトリル・スチレン共重合体、ＡＢＳ樹脂、ポリ塩化ビニル、ポリアクリロニトリル、スチレンとブタジエンとの重合体（例えば、ＳＢＳ、ＳＢＲなど）等を使用することができる。特にＳＢＳなどのゴム系が好適である。
【００２４】
改質アスファルトコンパウンド層の無機充填材としては、炭酸カルシウム、ケイ酸マグネシウム、ケイ酸カルシウム、ケイ酸アルミニウム、無水ケイ酸、クレー、カーボンブラック、タルク、マイカ、硫酸バリウム、珪藻土、シリカ等の粒子状無機充填材、石綿やガラス繊維などの繊維状無機充填材を用いることができる。
【００２５】
（ｅ）合成樹脂フィルム層としては、低密度ポリエチレン、高密度ポリエチレン、エチレン−αーオレフィン共重合体などのポリエチレン、ポリプロピレン、ポリ４−メチルペンテン−１などのポリオレフィンフィルム、ポリエチレンテレフタレート、ポリブチレンテレフタレートなどの芳香族系ポリエステルなどのポリエステルフィルム、ナイロン６などのポリアミドフィルム、ポリ塩化ビニル、ポリ塩化ビニリデンなどのハロゲン化ビニル重合体などの合成樹脂フィルムを用いることが出来る。合成樹脂フィルムは、一軸延伸、二軸延伸などの延伸フィルム、又は無延伸フィルムが好ましい。合成樹脂フィルムは、フィルムを２層以上に積層した積層フィルムを用いることが出来る。
合成樹脂フィルム層としては、低密度ポリエチレン、エチレン−αーオレフィン共重合体が柔軟性に優れているため好ましい。
合成樹脂フィルムの厚みは、製造時に支障がなく、施工時あるいは使用時に損傷を受けにくい適度な厚さであればよく、好ましくは３〜１００μｍの範囲、さらに好ましくは４〜７５μｍの範囲、特に好ましくは５〜５０μｍの範囲が好ましい。
合成樹脂フィルム層は、改質アスファルトコンパウンド層のアスファルトをほとんど、又はまったく透過させない合成樹脂フィルム層が、屋根下地材と接触する施工者の衣服や靴および建築部材や屋根部材などを汚さないために好ましい。
【００２６】
本発明の屋根下地材の剛軟性は、２００ｍｍ以下、さらに１８０ｍｍ以下、さらに１５０ｍｍ以下、特に１２０ｍｍ以下が、好ましい。
【００２７】
本発明の屋根下地材の摩擦係数（長手）は、０．３５以上、さらに０．３７以上、さらに０．３９以上、、さらに０．４０以上、特に０．４２以上が好ましい。
【００２８】
以下に、本発明の実施の形態を図面につき詳しく説明する。本発明は、これらの実施の形態のみに限定されるものではない。
【００２９】
本発明の屋根下地材の具体的構造の一例を、図面を用いて説明する。
第１図は本発明の一実施例を示す屋根下地材１０の断面図である。屋根下地材１０は、微粒子体を含有する防滑性合成樹脂層１、基材（１）層２、改質アスファルトコンパウンド層３、クレープ加工された基材（２）層４、クレープ加工された合成樹脂フィルム層５の順に積層されている。
基材（２）層４は、クレープ加工されていないものを用いることが出来る。
【００３０】
第２図は、積層体の水密性を評価するための試験をモデル的に示すものである。
耐水合板１３の上面に濾紙１２を貼り合わせる。さらにその上に、合成樹脂フィルム層が外側になり皿状の積層体１１を乗せる。濾紙１２と積層体１１とは、積層体の皿状の平らな底面で接しさせる。タッカ１４（ステープル）を積層体１１の上から、濾紙１２および耐水合板１３に打ち込む。その後、積層体１１に水を張る。所定時間後、濾紙への漏水状況を観察する。
【００３１】
【実施例】
以下、実施例および比較例を挙げて本発明を説明するが、本発明はこれらの実施例のみに限定されるものではない。
【００３２】
［測定法］
（１）針入度：ＪＩＳ・Ｋ２２０７（針入度試験方法）に準拠して、温度２５℃の温水中で評価した。
（２）剛軟性：ＪＩＳ・Ｌ１０９６Ａ法（４５°カンチレバー法）に準拠して、温度２０℃の室内で評価した。
（３）摩擦抵抗：ＡＳＴＭ−Ｄ１８９４に準拠して、温度２０℃の室内で評価した。クレープの皺または波の方向と同じ方向を横手、クレープの皺または波の方向と垂直方向を長手する。
（４）伸長率：伸長率は、数式（１）により算出した。
【数１】
0003788243.tif 000002
【００３３】
（５）水密性の評価：
第２図に示す積層体の水密性を評価した。
タッカ（水頭：１０ｍｍ）９本を屋根下地材または積層体の上から、濾紙および耐水合板に打ち込み、約１ｃｍの高さに水を張った。１週間後、濾紙への漏水状況を観察した。
○：目視で、タッカ９本の打ち込み場所について、すべてに漏れが認められない、×：目視で、タッカ９本の打ち込み場所について、タッカ１本以上の打ち込み場所に漏れが認められる。
【００３４】
［実施例１］
微粒子体を含有する防滑性合成樹脂層および基材（１）層としては、目付５０ｇ／ｍ２のポリエステル製不織布に鉱物質粉粒を混合したアクリル樹脂製塗料を７０ｇ／ｍ２で塗布したものを用い、
改質アスファルトコンパウンド層としてストレートアスファルト、ブロンアスファルト、スチレン−ブタジエン−スチレン重合体、スチレンーブタジエンエラストマーおよび炭酸カルシウムとを含む厚み０．６ｍｍ、針入度１４５ｄｍｍの層を、
基材（２）層および合成樹脂フィルム層として目付５０ｇ／ｍ２のポリエステル製不織布と厚み１５μｍの低密度ポリエチレン製フィルムとをラミネートした伸長率７０％のクレープ加工された積層体からなる図１に示す構成の５層の積層体を作成した。
作成した５層の積層体について、水密性、剛軟性および摩擦抵抗を測定し、結果を表１に示す。
【００３５】
［実施例２］
実施例１の合成樹脂フィルム層として厚み２５μｍのポリプロピレン製フィルムを用いた以外は、実施例１と同様の図１に示す構成の５層の積層体を作成した。
作成した５層の積層体について、水密性、剛軟性および摩擦抵抗を測定し、結果を表１に示す。
【００３６】
【表１】
0003788243.tif 000003
【００３７】
【発明の効果】
本発明の屋根下地材は、両表面が非滑性に優れ、耐久性、耐水性、釘穴シール性に優れた屋根下地材を提供することができる。
本発明の屋根下地材は、アスファルト含有層の両側にフィルムなどの樹脂層を設けているため、両表面よりアスファルトの滲みだしがなく、屋根下地材との接触部への汚れ防止性が優れている。
本発明の屋根下地材は、製造時及び施工時に巻き皺が発生するのを防止することができ、さらに施工時にたるみが発生するのを防止することができる。
【００３８】
本発明の屋根下地材は、適度な柔軟性を有する改質アスファルトコンパウンド層及び／又は合成樹脂フィルム層を用いること、さらにすべての層が適度な柔軟性を有する層で構成することにより、施工者が屋根下地材の上で作業する場合に施工者自身の重みが屋根下地材にかかり、施工者と屋根下地材との密着性および屋根下地材と屋根との間の密着性が向上するため、防滑性に優れる。
【図面の簡単な説明】
【図１】  本発明の一例を示す屋根下地材の断面図をモデル的に示すものである。
【図２】  水密性を評価するための試験をモデル的に示すものである。
【符号の説明】
１：微粒子体を含有する防滑性合成樹脂層、
２：基材（１）層、
３：改質アスファルトコンパウンド層、
４：クレープ加工された基材（２）層、
５：クレープ加工された合成樹脂フィルム層、
１０：屋根下地材。
【図１】
0003788243.tif 000004
【図２】
0003788243.tif 000005